(57)【特許請求の範囲】
【請求項１】
金属イオンに還元剤を反応させて金属ナノ粒子を製造する方法において、前記金属イオンはアミンと混合され有機溶媒に溶解した状態の酢酸銀からの電離によって生成され、前記還元剤は一般式（１）で示されるモノヒドロシラン化合物であることを特徴とする金属ナノ粒子の製造方法。
【化１】
0005234389.tif 000004
（Ｒ１、Ｒ２、Ｒ３は無置換のアルキル基からなる各々独立の有機基であり、炭素数の合計は１２以下である。）
【発明の詳細な説明】
【技術分野】
【０００１】
本発明は、溶液中で金属塩を還元して金属ナノ粒子の懸濁液を製造する方法に係り、特に、懸濁液から余剰還元剤等の夾雑物を効率よく除去して金属ナノ粒子の純度を容易に高めることが可能な金属ナノ粒子の製造方法に関する。
【背景技術】
【０００２】
粒径がおよそ数ｎｍ〜数１００ｎｍ程度の金属の微粒子のことを金属ナノ粒子という。金属ナノ粒子は、このように粒径が小さいことに起因する種々の特性を有しており、従来、様々な分野で利用されている。例えば、マトリクス表示液晶ディスプレイ等においては、液晶セルに充填された液晶に金属ナノ粒子を添加することにより、液晶素子の応答が高速化することが知られている。また、金属ナノ粒子は、通常のサブミクロン以上の塊状の金属に比べて焼結温度が低いことから、配線材料としてプリント配線板と電子部品の接続等に用いられている。
【０００３】
金属ナノ粒子の製造方法としては、例えば、坩堝に入れて加熱した原料固体から発生した蒸気に対して不活性ガスの分子等を衝突させて急冷することにより微粒子化するガス中蒸発法が知られている。この方法によれば、高濃度かつ高純度の金属ナノ粒子を得ることができる。しかしながら、原料固体から蒸気を発生させるための設備が必要であるため、金属ナノ粒子を安価に製造することができないという課題があった。そこで、このような特別な設備を必要としないものとして、溶液中で金属塩を還元して金属ナノ粒子を製造する方法が注目されている。
【０００４】
例えば、特許文献１には、「高濃度金属微粒子分散液の製造方法」という名称で、有機酸の存在下で有機金属塩を還元することにより、金属微粒子分散液を製造する方法に関する発明が開示されている。
特許文献１に開示された発明である金属微粒子分散液の製造方法は、有機金属塩を炭素数１０以下の有機酸が有機金属塩と等モル以上含有された溶媒に溶解させて、金属換算濃度が少なくとも１質量％となるように調製された有機金属塩溶液をジオール又はヒドラジン又はヒドロキシルアミンで還元することを特徴としている。
上記製造方法によれば、高濃度の有機金属塩溶液が生成されるとともに、還元剤により、この有機金属塩溶液に対し強い還元作用が発揮される。また、還元後に金属イオンが残留し難いという作用を有する。したがって、高濃度の金属微粒子分散液を容易に製造することができる。
【０００５】
特許文献２には、「金属ナノ粒子及び金属ナノ粒子分散液の製造方法」という名称で、高価な設備を必要とせずに高濃度の金属ナノ粒子分散液を簡便且つ安価に連続して得ることのできる金属ナノ粒子及び金属ナノ粒子分散液の製造方法に関する発明が開示されている。
特許文献２に開示された発明である金属ナノ粒子及び金属ナノ粒子分散液の製造方法は、少なくとも１種の金属イオンと有機分子からなる保護剤が混合された溶液を溶媒下で還元するとともに、有機分子で保護された金属ナノ粒子集合体を沈降させて回収するものである。
上記製造方法によれば、生成された金属ナノ粒子は有機分子で保護されているため、溶媒に対する親和性が低下して集合体となって沈降するという作用を有する。これにより、金属ナノ粒子集合体を連続して回収することができる。
【０００６】
特許文献３には、「金属コロイド溶液の製造方法」という名称で、均一な粒子径を有する金属コロイド微粒子が単分散した溶液を容易に製造可能な方法に関する発明が開示されている。
特許文献３に開示された発明である金属コロイド溶液の製造方法は、標準水素電極電位が−０．８〜＋１．２ｅＶの範囲にある金属塩、安定化剤及び溶媒を混合して調製した金属コロイド溶液調製用母液を、１０〜９５℃の温度に調整し、さらに、標準水素電極電位が−０．２〜＋１．５ｅＶの範囲にあり、かつ上記金属塩を構成する金属よりも標準水素電極電位が高い金属塩を添加するとともに、還元剤を用いてこれら２種類の金属塩を還元することを特徴としている。
このような製造方法によれば、標準水素電極電位が−０．８〜＋１．５ｅＶの範囲にある金属からなる核微粒子の表面に、この核微粒子よりも標準水素電極電位が高く、かつ標準水素電極電位が−０．８〜＋１．２ｅＶの範囲にある金属が析出した複合金属微粒子が分散したコロイド溶液が生成される。そして、このコロイド溶液中には、粒径分布が狭く、大きさが揃った金属コロイド微粒子が単分散している。すなわち、本製造方法によれば、均一な粒子径を有する金属コロイド微粒子が単分散した溶液を製造することが可能である。
【０００７】
【特許文献１】特開２００４−２３２０１２号公報
【特許文献２】特開２００５−２２０４３５号公報
【特許文献３】特開２００２−１８０１１０号公報
【発明の開示】
【発明が解決しようとする課題】
【０００８】
上述の従来技術である特許文献１に開示された発明においては、還元剤としてジオールを用いた場合、反応させる際の温度を１００℃以上にしなければならず、そのための設備を必要とする。また、ヒドラジンやヒドロキシルアミンは刺激臭を有するため、取扱いが容易でないという課題があった。
【０００９】
また、特許文献２及び特許文献３に開示された発明においては、水素化ホウ素ナトリウムを還元剤として利用するため、夾雑物が塩となる。この場合、脱塩操作を行うための設備が必要となり、製造コストが高くなるという課題があった。
【００１０】
本発明はかかる従来の事情に対処してなされたものであり、安全かつ安価に金属ナノ粒子の懸濁液を製造し、この懸濁液から夾雑物を効率よく除去して高純度の金属ナノ粒子を製造する方法を提供することを目的とする。
【課題を解決するための手段】
【００１１】
上記目的を達成するため、請求項１記載の発明である金属ナノ粒子の製造方法は、金属イオンに還元剤を反応させて金属ナノ粒子を製造する方法において、金属イオンはアミンと混合され有機溶媒に溶解した状態の酢酸銀からの電離によって生成され、還元剤は一般式（１）で示されるモノヒドロシラン化合物であることを特徴とするものである。
【００１２】
【化１】
0005234389.tif 000002
（Ｒ１、Ｒ２、Ｒ３は無置換のアルキル基からなる各々独立の有機基であり、炭素数の合計は１２以下である。）
【００１３】
このような製造方法によれば、標準酸化還元電位が０Ｖよりも小さいヒドロシラン化合物が金属イオンを還元し、金属ナノ粒子の懸濁液を生成するという作用を有する。なお、ヒドロシラン化合物はほとんど無臭であり、刺激臭がないため、安全である。また、金属イオンが還元される際に、沸点の低い有機ケイ素化合物が生成されるという作用を有する。さらに、還元剤として使用される上記モノヒドロシラン化合物は蒸発し易いという特性を有する。従って、懸濁液中に残留する有機ケイ素化合物や余剰還元剤などの夾雑物は、蒸発によって容易に除去される。
【００１４】
加えて、無置換のアルキル基を有機基として含むモノヒドロシラン化合物は製造性及び取扱い性に優れている。従って、このようなモノヒドロシラン化合物を還元剤として使用する上記製造方法によれば、還元剤の調達が容易であるとともに、製造工程における作業効率が向上する。
【００１５】
さらに、このような製造方法においては、金属イオンが還元される際に、加水分解し難く、空気中の湿気に対して強いケイ素化合物が生成されるという作用を有する。
【発明の効果】
【００１６】
以上説明したように、本発明の請求項１に記載の金属ナノ粒子の製造方法によれば、還元剤の取扱いが容易であるため、安全かつ効率的に製造作業を行うことができる。また、有機ケイ素化合物や余剰還元剤などの夾雑物を蒸発により容易に除去することができる。従って、懸濁液中の金属ナノ粒子の純度を効率よく高めることができる。さらに、材料コスト及び製造コストの削減を図ることが可能である。加えて、製造環境を無水条件に設定する必要がないため、乾燥設備の設置等による余分な設備費用が発生しない。従って、金属ナノ粒子を安価に製造することが可能である。
【発明を実施するための最良の形態】
【００１９】
以下に、本発明の最良の実施の形態に係る金属ナノ粒子の製造方法の実施例について説明する。
【実施例】
【００２０】
本実施例の金属ナノ粒子の製造方法は、ヒドロシラン化合物によって金属イオンを溶液中で還元し、金属ナノ粒子の懸濁液を製造することを特徴とする。
ヒドロシラン化合物は、ケイ素原子（Ｓｉ）の有する４つの結合手のうち、少なくとも１つの結合手に水素原子（Ｈ）が直接結合したものであり、この水素原子の数によって区別され、それぞれモノヒドロシラン（Ｈが１つ）、ジヒドロシラン（Ｈが２つ）、トリヒドロシラン（Ｈが３つ）と呼ばれている。そして、ヒドロシラン化合物はほとんど無臭であり、刺激臭を伴わないため、取扱いが容易である。従って、ヒドロシラン化合物を還元剤として用いることによれば、金属ナノ粒子を安全かつ効率よく製造することができる。
このように、上記３種類のヒドロシラン化合物はいずれも還元剤として優れた特性を有している。しかし、ジヒドロシラン化合物及びトリヒドロシラン化合物を還元剤として使用する場合、モノヒドロシラン化合物を還元剤として使用する場合と比べると、金属ナノ粒子と同時に生成されるケイ素化合物が蒸発し難いものとなる。従って、本願発明の金属ナノ粒子の製造に用いる還元剤としてはモノヒドロシラン化合物の方がより好ましい。なお、本実施例では、特に、以下の一般式（１）で示されるモノヒドロシラン化合物を用いている。
【００２１】
【化１】
0005234389.tif 000003
（Ｒ１、Ｒ２、Ｒ３は各々独立の有機基であり、炭素数の合計は１２以下である。）
【００２２】
一般式（１）において、モノヒドロシラン化合物の製造性及び取扱い性が容易であるという理由から、有機基は無置換のアルキル基を有するものであることが望ましい。この場合、還元剤の調達が容易となるとともに、製造工程における作業効率が向上する。従って、材料コスト及び製造コストの削減を図ることができる。
なお、アルキル基とは、炭素原子が１列に結合した、いわゆる脂肪族炭化水素から１個の水素原子（Ｈ）を取り去った原子団の総称のことである。このようなアルキル基としては、メチル基（−ＣＨ３）、エチル基（−Ｃ２Ｈ５）、プロピル基（−Ｃ３Ｈ７）、ブチル基（−Ｃ４Ｈ９）、ペンチル基（−Ｃ５Ｈ１１）、ヘキシル基（−Ｃ６Ｈ１３）、フェニル基（−Ｃ６Ｈ５）、シクロヘキシル基（−Ｃ６Ｈ１１）などが例示される。なお、ケイ素化合物自体の安定性を損なわないものであれば、これらの有機基以外にも、例えば、ハロゲン原子（周期表の１７族のフッ素（Ｆ）、塩素（Ｃｌ）、臭素（Ｂｒ）、ヨウ素（Ｉ）の４元素を含む化合物の総称）、アルコキシ基（アルコールの水酸基から水素を取り除いた官能基）、シアノ基（−ＣＮ）等の各種官能基やヘテロ原子（水素と炭素以外の原子）又は不飽和結合を有するものを用いても良い。また、ハロゲン原子で置換された、フルオロメチル基（−ＣＨ２Ｆ）、クロロメチル基（−ＣＨ２Ｃｌ）、２−クロロエチル基（−Ｃ２Ｈ４Ｃｌ）等のアルキル基やアルコキシ基で置換された、メトキシメチル基（−ＣＨ２ＯＣＨ３）、メトキシエチル基（−ＣＨ２ＣＨ２ＯＣＨ３）、２−エトキシエチル基（−Ｃ２Ｈ４ＯＣ２Ｈ５）等のアルキル基を用いることもできる。
【００２３】
なお、合成の容易さ及び金属イオンとの反応生成物の沸点の低さ（蒸発除去の容易さ）等の理由から、一般式（１）のＲ１、Ｒ２、Ｒ３の炭素数は１乃至８よりも１乃至４である方がさらに望ましい。このようなものとしては、例えば、トリメチルシラン、ジメチルエチルシラン、ジエチルメリルシラン、トリエチルシラン、ビニルジメチルシラン、ジビニルメチルシラン、トリビニルシラン、ジメチルプロピルシラン、ジプロピルメチルシラン、トリプロピルシラン、ジメチルイソプロピルシラン、ジイソプロピルメチルシラン、トリイソプロピルシラン、ブチルジメチルシラン、ジブチルメチルシラン、ブチルジエチルシラン、ジブチルエチルシラン、ブチルジプロピルシラン、ブチルジイソプロピルシラン、ジブチルプロピルシラン、ジブチルイソプロピルシラン、ブチルエチルメチルシラン、ブチルエチルプロピルシラン、ブチルエチルイソプロピルシラン、ブチルメチルイソプロピルシラン、トリブチルシラン、ｓｅｃ−ブチルジメチルシラン、ジｓｅｃ−ブチルメチルシラン、ｓｅｃ−ブチルジエチルシラン、ジｓｅｃ−ブチルエチルシラン、ｓｅｃ−ブチルジプロピルシラン、ｓｅｃ−ブチルジイソプロピルシラン、ジｓｅｃ−ブチルプロピルシラン、ジｓｅｃ−ブチルイソプロピルシラン、ｓｅｃ−ブチルエチルメチルシラン、ｓｅｃ−ブチルエチルプロピルシラン、ｓｅｃ−ブチルエチルイソプロピルシラン、ｓｅｃ−ブチルメチルイソプロピルシラン、トリｓｅｃ−ブチルシラン、ｔｅｒｔ−ブチルジメチルシラン、ジｔｅｒｔ−ブチルメチルシラン、ｔｅｒｔ−ブチルジエチルシラン、ジｔｅｒｔ−ブチルエチルシラン、ｔｅｒｔ−ブチルジプロピルシラン、ｔｅｒｔ−ブチルジイソプロピルシラン、ジｔｅｒｔ−ブチルプロピルシラン、ジｔｅｒｔ−ブチルイソプロピルシラン、ｔｅｒｔ−ブチルエチルメチルシラン、ｔｅｒｔ−ブチルエチルプロピルシラン、ｔｅｒｔ−ブチルエチルイソプロピルシラン、ｔｅｒｔ−ブチルメチルイソプロピルシラン、トリｔｅｒｔ−ブチルシランなどがある。なお、これらのモノヒドロシラン化合物の標準酸化還元電位はおよそ−０．４〜０Ｖである。したがって、これらのモノヒドロシラン化合物によって還元されるべき金属イオンは標準酸化還元電位が０Ｖ以上のものでなければならない。なお、金属塩からの電離によって生成される金属イオンの標準酸化還元電位は、サイクリックボルタンメトリー等の測定法により測定することができる。
【００２４】
金属イオンとは、単数あるいは複数の電子を失った金属原子のことであり、一般に、金属と酸の反応等の化学的な方法や電気分解等の電気的な方法あるいは金属塩を水若しくは有機溶媒に溶解させる方法によって生成される。本実施例においては、金属イオンの供給源として塩化金（ＡｕＣｌ３）等の金塩、塩化白金酸（Ｈ２ＰｔＣｌ６・６Ｈ２Ｏ）等の白金塩、酢酸パラジウム（Ｐｄ（ＣＨ３ＣＯＯ）２）、塩化パラジウム（ＰｄＣｌ２）等のパラジウム塩、酢酸銀（ＣＨ３ＣＯＯＡｇ）、トリフルオロ酢酸銀（ＣＦ３ＣＯＯＡｇ）等の銀塩等を用いている。同様に、塩化白金（ＩＶ）（ＰｔＣｌ４）の白金（ＩＶ）塩、塩化銅（Ｉ）（ＣｕＣｌ）、酢酸銅（Ｃｕ（ＣＨ３ＣＯＯ）２）等の銅塩等を用いることも可能である。
これらの金属塩は溶液中で金属イオンと陰イオンに電離する。そして、金属イオンとして、パラジウムイオン（Ｐｄ２＋）、白金イオン（Ｐｔ２＋、Ｐｔ４＋）、金イオン（Ａｕ３＋）、銅イオン（Ｃｕ＋、Ｃｕ２＋）等が生成される。なお、本願発明に用いる金属イオンは、既に述べたように標準酸化還元電位が０Ｖ以上であり、モノヒドロシラン化合物と還元反応するものであればよく、その元素および価数は本実施例に示す場合に限定されるものではない。
【００２５】
上記金属塩から電離する陰イオンとしては、例えば、水酸化物イオン（ＯＨ−）、酢酸イオン（ＣＨ３ＣＯＯ−）、硝酸イオン（ＮＯ３−）、トリフルオロ酢酸イオン（ＣＦ３ＣＯＯ−）、塩化物イオン（Ｃｌ−）、臭化物イオン（Ｂｒ−）、フッ化物イオン（Ｆ−）などがあげられる。これらの陰イオンは、多くの場合、モノヒドロシラン化合物と反応して新たな化合物を形成する。例えば、酢酸イオン（ＣＨ３ＣＯＯ−）と金属イオンの溶液にトリメチルシラン（（ＣＨ３）３ＳｉＨ）を加えると、酢酸トリメチルシリル（（ＣＨ３）３ＳｉＣＨ３ＣＯＯ）が生成される。また、塩化物イオン（Ｃｌ−）を含む溶液の場合は、クロロシラン化合物が生成される。なお、酢酸トリメチルシリル（（ＣＨ３）３ＳｉＣＨ３ＣＯＯ）及びクロロシラン化合物は沸点が低く、蒸発し易いという特性を有している。また、陰イオンとしてトリフルオロ酢酸イオン（ＣＦ３ＣＯＯ−）、臭化物イオン（Ｂｒ−）及びヨウ化物イオン（Ｉ−）を用いた場合にも、やはり蒸発し易い特性を有する化合物が生成される。しかし、臭化物イオン（Ｂｒ−）若しくはヨウ化物イオン（Ｉ−）とモノヒドロシラン化合物との反応によって生成されるブロモシラン又はヨードシランは加水分解性が強いため、それらの取扱いは無水状態で行う必要がある。すなわち、製造工程における取扱い等の作業性を考慮すると、酢酸イオン（ＣＨ３ＣＯＯ−）、トリフルオロ酢酸イオン（ＣＦ３ＣＯＯ−）又は塩化物イオン（Ｃｌ−）、フッ化物イオン（Ｆ−）を陰イオンとして含む金属塩を使用することが望ましい。この場合、モノヒドロシラン化合物と陰イオンとの反応により生成されるケイ素化合物は比較的安定なものとなるため、製造環境を厳密な無水条件に設定する必要がない。従って、乾燥設備の設置等による余分な設備費用は発生しない。
【００２６】
なお、金属イオンとモノヒドロシラン化合物を反応させる際には、溶媒や添加剤等を共存させても良い。溶媒としては、例えば、メタノール、エタノール、１−プロパノール、２−プロパノール、ブタノール、ｓｅｃ−ブタノール、ｔｅｒｔ−ブタノール、エチレングリコール、プロピレングリコール、フェノール、シクロへキサノール等のアルコール類、ジエチルエーテル、ジイソプロピルエーテル、ジブチルエーテル、テトラヒドロフラン、２−メチルテトラヒドロフラン、ジオキサン等のエーテル類、ペンタン、ヘキサン、ヘプタン、オクタン、ノナン、デカン、ウンデカン、ドデカン、トリデカン、テトラデカン、シクロヘキサン、ベンゼン、トルエン、キシレン、メシチレン、ビニルベンゼン、フェニルアセチレン、トラン等の炭化水素類、フルオロベンゼンクロロベンゼン、クロロホルム、ジクロロメタン、ブロモベンゼン、ヨードベンゼン等のハロゲン化炭化水素類、トリエチルアミン、アニリン、ピリジン等のアミン類、アセトン、シクロヘキサノン、アセトフェノン等のケトン類、酢酸エチル、酢酸イソプロピル、安息香酸メチル、γ―ブチロラクトン、エチレンカーボート、プロピレンカーボネート等のエステル類等、Ｎ−メチル−２−ピロリドン、アセトアニリド等のアミド類、ベンゾニトリル、４−シアノ−４’−ペンチルビフェニル、４−シアノ−４’−ペンチルオキシビフェニル、等のニトリル化合物類、ニトロベンゼン等のニトロ化合物類、ヘキサンチオール、ヘプタンチオール、オクタンチオール等のチオール類および水等の溶媒から単独あるいは混合して用いることができる。また、カルボン酸塩、アルキルスルホン酸塩等の界面活性剤類、ポリ（Ｎ−ビニルピロリドン）、オレイン酸等のカルボン酸類等の酸類、ポリアクリル酸、ポリエチレングリコール、ポリ（ジメチルシロキサン）等の高分子類を添加しても良い。なお、本願発明で使用可能な溶媒は本実施例に示すものに限定されるものではない。すなわち、モノヒドロシラン化合物による金属イオンの還元反応を阻害しないものであれば、上記溶媒以外の溶媒であっても良い。
【００２７】
金属イオンとモノヒドロシラン化合物を反応させる際に溶媒を用いる場合、反応温度は、溶媒の還流温度以下であることが望ましい。ただし、これに限定されるものではなく、溶媒の沸点以上とすることもできる。また、金属イオンとモノヒドロシラン化合物とを、溶媒を蒸発させながら反応させても良い。なお、金属イオンとモノヒドロシラン化合物とを反応させる際には、反応を均一に進行させる必要があるため、磁気攪拌子やスリーワンモーター等の攪拌機で溶液を攪拌することが好ましい。また、撹拌機は、得られる金属ナノ粒子の均一性を高めるため、せん断速度が０．５ｍ／秒以上となるように設定することが望ましい。
【００２８】
金属イオンとモノヒドロシラン化合物との反応時間は、反応温度や溶媒等により異なるが、反応の終点についてはイオンクロマトグラフィー等で残留する金属イオンを定量することで調べることができる。なお、反応の終点は、生成される金属ナノ粒子と原料の金属イオンとで可視−紫外領域の吸収スペクトルが異なるという現象を利用することによっても調べることができる。
また、金属イオンとモノヒドロシラン化合物を反応させるときの圧力は、特に限定されるものではないが、少なくとも反応に使用する容器の耐圧限界以下で行う必要がある。
【００２９】
金属イオンとモノヒドロシラン化合物との反応濃度は特に限定されるものではなく、適宜変更可能である。すなわち、金属ナノ粒子の用途に応じて、懸濁液中の金属含有量が所望の値となるように、溶媒等の添加や濃縮等で反応濃度を調整すると良い。例えば、金属ナノ粒子を液晶に添加する場合には、懸濁液中の金属含有量が１００ｐｐｍ以上１０％未満となるように反応濃度を設定し、また、金属ナノ粒子を配線材料として利用する場合には、懸濁液中の金属含有量が５％以上９５％未満となるように反応濃度を設定することが望ましい。
なお、金属イオンに対するモノヒドロシラン化合物の添加量が少ない場合には、生成された懸濁液中の金属イオン濃度が低くなるため、本実施例においてはモノヒドロシラン化合物の添加量を金属イオンが完全に金属に還元される理論値の１乃至１０倍に設定している。
【００３０】
上記方法によって製造した金属ナノ粒子の懸濁液は、還元剤であるモノヒドロシラン化合物に由来するケイ素化合物が含まれている。例えば、酢酸銀（ＣＨ３ＣＯＯＡｇ）とトリエチルシラン（（Ｃ２Ｈ５）３ＳｉＨ）の反応では、酢酸トリエチルシリル（（Ｃ２Ｈ５）３ＳｉＣＨ３ＣＯＯ）が生成される。このように、還元反応後に生成されるケイ素化合物は、とくに不都合がなければ取り除く必要はないが、一般には金属ナノ粒子の高純度化のため、分離・除去する必要がある。
本実施例で示した方法によって生成されるケイ素化合物は沸点が低く、蒸発し易いという特性を有している。また、還元剤として使用されるモノヒドロシラン化合物自体も蒸発し易い物質である。すなわち、本願発明の金属ナノ粒子の製造方法においては、金属ナノ粒子の懸濁液中に残留する有機ケイ素化合物や余剰還元剤などの夾雑物が蒸発によって容易に除去され得るという作用を有する。
なお、これらの夾雑物を蒸発させる際の条件は、とくに限定されるものではないが、例えば、気圧は１０１３ｈPa以下とし、温度は０℃以上１５０℃以下にすると良い。ただし、金属ナノ粒子を高温に曝すと焼結が進行するため、温度については０℃以上１００℃以下とすることがより好ましい。
【００３１】
以上説明したように、本実施例の製造方法によれば、金属ナノ粒子を製造する過程でモノヒドロシラン化合物と金属塩の陰イオンの反応によって生成されるケイ素化合物及び懸濁液中に残留する余剰還元剤を蒸発により安全かつ効率よく除去することが可能である。これにより、懸濁液中の金属ナノ粒子の純度を効率よく高めることができる。そして、このように懸濁液中の夾雑物を蒸発によって除去することによれば、高価な設備が不要であるため、設備コストの削減を図ることができる。従って、金属ナノ粒子を安価に製造することが可能である。
【００３２】
次に、本願発明について具体的に実施例を挙げて説明する。なお、各実施例においては、金属ナノ粒子の粒径をＸ線小角散乱法により測定した。また、１Ｈ−ＮＭＲスペクトルの測定により、ケイ素由来の化合物を検出した。
【００３３】
（実施例１）
エチレングリコール（ＨＯＣＨ２ＣＨ２ＯＨ）１０ｇ、オクチルアミン（Ｃ８Ｈ１７ＮＨ２）３．０ｇ、酢酸銀（ＣＨ３ＣＯＯＡｇ）１．０ｇの混合物に攪拌しながらトリエチルシラン（（Ｃ２Ｈ５）３ＳｉＨ）０．７ｇを加えて室温で１時間攪拌することで、褐色の銀ナノ粒子の懸濁液を得た。このとき、銀ナノ粒子の平均粒径は３．５ｎｍであった。
本実施例は、一般式（１）で示されるヒドロシラン化合物に該当するトリエチルシラン（（Ｃ２Ｈ５）３ＳｉＨ）を還元剤として使用することで、銀ナノ粒子が生成されたことを示している。
【００３４】
（実施例２）
水５０ｇにポリ（Ｎ−ビニルピロリドン）２．０ｇ、酢酸銀（ＣＨ３ＣＯＯＡｇ）０．２gを溶解し、攪拌しながらトリエチルシラン（（Ｃ２Ｈ５）３ＳｉＨ）０．２ｇを加えて室温で１時間攪拌することで、黄褐色の銀ナノ粒子の懸濁液を得た。このとき、銀ナノ粒子の平均粒径は７．４ｎｍであった。
本実施例においても、トリエチルシラン（（Ｃ２Ｈ５）３ＳｉＨ）を還元剤として使用しており、銀ナノ粒子が確かに生成されている。
【００３５】
（実施例３）
トルエン（Ｃ６Ｈ５ＣＨ３）１０ｇ、オクチルアミン（Ｃ８Ｈ１７ＮＨ２）１．５ｇ、酢酸銀（ＣＨ３ＣＯＯＡｇ）０．５ｇの混合物に攪拌しながらトリエチルシラン（（Ｃ２Ｈ５）３ＳｉＨ）０．４ｇを加えて室温で１時間攪拌することで、褐色の銀ナノ粒子の懸濁液を得た。このとき、銀ナノ粒子の平均粒径は３．８ｎｍであった。さらに、エバポレータで濃縮すると銀ナノ粒子が黒褐色の固体として得られた。得られた固体を重水素化溶媒に分散させて１Ｈ−ＮＭＲスペクトルを測定すると、ケイ素由来の化合物は含まれていないことがわかった。なお、エバポレータとは、固体または液体を減圧して蒸発させる機能をもつ装置である。
本実施例は、トリエチルシラン（（Ｃ２Ｈ５）３ＳｉＨ）を還元剤として使用することで、銀ナノ粒子が生成されるとともに、蒸発により夾雑物が除去されたことを示している。
【００３６】
（実施例４）
トルエン（Ｃ６Ｈ５ＣＨ３）１０ｇ、オクタンチオール（ＣＨ３（ＣＨ２）７ＳＨ）２ｇ、塩化金（ＡｕＣｌ３）０．１ｇの混合物に攪拌しながらトリエチルシラン（（Ｃ２Ｈ５）３ＳｉＨ）０．４ｇを加えて室温で１時間攪拌することで、暗赤色の金ナノ粒子の懸濁液を得た。このとき、金ナノ粒子の平均粒径は３．８ｎｍであった。
本実施例は、トリエチルシラン（（Ｃ２Ｈ５）３ＳｉＨ）を還元剤として使用することで、金ナノ粒子が生成されたことを示している。
【００３７】
（実施例５）
水５０ｇにポリ（Ｎ−ビニルピロリドン）２．０ｇ、酢酸パラジウム（Ｐｄ（ＣＨ３ＣＯＯ）２）０．２gを溶解し、攪拌しながらトリエチルシラン（（Ｃ２Ｈ５）３ＳｉＨ）０．４ｇを加えて室温で１時間攪拌することで、暗褐色のパラジウムナノ粒子の懸濁液を得た。このとき、パラジウムナノ粒子の平均粒径は１３．２ｎｍであった。
本実施例は、トリエチルシラン（（Ｃ２Ｈ５）３ＳｉＨ）を還元剤として使用することで、パラジウムナノ粒子が生成されたことを示している。
【００３８】
（実施例６）
水５０ｇにポリ（Ｎ−ビニルピロリドン）２．０ｇ、塩化白金酸（Ｈ２ＰｔＣｌ６・６Ｈ２Ｏ）０．１gを溶解し、攪拌しながらトリエチルシラン（（Ｃ２Ｈ５）３ＳｉＨ）０．５ｇを加えて室温で１時間攪拌することで、黒色の白金ナノ粒子の懸濁液を得た。このとき、白金ナノ粒子の平均粒径は７．９ｎｍであった。
本実施例においても、トリエチルシラン（（Ｃ２Ｈ５）３ＳｉＨ）を還元剤として使用しており、白金ナノ粒子が確かに生成されている。
【００３９】
（実施例７）
テトラヒドロフラン（Ｃ４Ｈ８Ｏ）４４ｇに４−シアノ−４’−ペンチルビフェニルを４１ｍｇ、酢酸銀（ＣＨ３ＣＯＯＡｇ）３ｍｇ、酢酸パラジウム（Ｐｄ（ＣＨ３ＣＯＯ）２）４ｍｇ加えて溶解し、トリエチルシラン（（Ｃ２Ｈ５）３ＳｉＨ）１０ｍｇを加えて攪拌することで、銀／パラジウムナノ粒子の懸濁液を得た。このとき、銀／パラジウムナノ粒子の平均粒径は６．５ｎｍであった。
本実施例は、トリエチルシラン（（Ｃ２Ｈ５）３ＳｉＨ）を還元剤として使用することで、銀／パラジウムナノ粒子が生成されたことを示している。
【００４０】
（実施例８）
エチレングリコール（ＨＯＣＨ２ＣＨ２ＯＨ）１０ｇ、オクチルアミン（Ｃ８Ｈ１７ＮＨ２）３．０ｇ、酢酸銀（ＣＨ３ＣＯＯＡｇ）１．０ｇの混合物に攪拌しながらデシルジメチルシラン（Ｃ１０Ｈ２１（ＣＨ３）２ＳｉＨ）１．７ｇを加えて室温で１時間攪拌することで、褐色の銀ナノ粒子の懸濁液を得た。このとき、銀ナノ粒子の平均粒径は３．５ｎｍであった。
本実施例は、一般式（１）で示されるヒドロシラン化合物に該当するデシルジメチルシラン（Ｃ１０Ｈ２１（ＣＨ３）２ＳｉＨ）を還元剤として使用することで、銀ナノ粒子が生成されたことを示している。
【００４１】
（比較例１）
エチレングリコール（ＨＯＣＨ２ＣＨ２ＯＨ）１０ｇ、オクチルアミン（Ｃ８Ｈ１７ＮＨ２）３．０ｇ、酢酸銀（ＣＨ３ＣＯＯＡｇ）１．０ｇの混合物にフェニルシラン（Ｃ６Ｈ５ＳｉＨ３）０．３ｇを加えて室温で１時間攪拌したところ、黒色の銀が沈殿するのみで分散液は得られなかった。
フェニルシラン（Ｃ６Ｈ５ＳｉＨ３）はベンゼン環を有しており、一般式（１）で示されるモノヒドロシラン化合物に該当しない。すなわち、本実施例は、モノヒドロシラン化合物であっても一般式（１）で示される構造を有していないため、銀ナノ粒子が生成されないことを示している。
【００４２】
（比較例２）
エチレングリコール（ＨＯＣＨ２ＣＨ２ＯＨ）１０ｇ、オクチルアミン（Ｃ８Ｈ１７ＮＨ２）３．０ｇ、酢酸銀（ＣＨ３ＣＯＯＡｇ）１．０ｇの混合物にフェニルメチルシラン（Ｃ６Ｈ５ＣＨ３ＳｉＨ２）０．５ｇを加えて室温で１時間攪拌したところ、黒色の銀が沈殿するのみで分散液は得られなかった。
フェニルメチルシラン（Ｃ６Ｈ５ＣＨ３ＳｉＨ２）もベンゼン環を有しており、一般式（１）で示されるモノヒドロシラン化合物に該当しないことから、本実施例においても、銀ナノ粒子が生成されないことが分かる。
【００４３】
（比較例３）
トルエン（Ｃ６Ｈ５ＣＨ３）１０ｇ、オクチルアミン（Ｃ８Ｈ１７ＮＨ２）１．５ｇ、酢酸銀（ＣＨ３ＣＯＯＡｇ）０．５ｇの混合物にドデシルジメチルシラン（Ｃ１２Ｈ２５（ＣＨ３）２ＳｉＨ）０．９ｇを加えて室温で１時間攪拌することで、褐色の銀ナノ粒子の懸濁液を得た。このとき、銀ナノ粒子の平均粒径は４．５ｎｍであった。さらに、エバポレータで濃縮すると銀ナノ粒子が黒褐色の固体として得られた。得られた固体を重水素化溶媒に分散させて１Ｈ−ＮＭＲスペクトルを測定するとドデシルジメチルシラン（Ｃ１２Ｈ２５（ＣＨ３）２ＳｉＨ）由来のピークを確認した。
ドデシルジメチルシラン（Ｃ１２Ｈ２５（ＣＨ３）２ＳｉＨ）は有機基の炭素数の合計が１２よりも多いため、蒸発し難いという特性を有する。従って、本実施例に示すように、銀イオンの還元により銀ナノ粒子は生成されるものの、余剰還元剤が蒸発せずに懸濁液中に残留することになる。
【産業上の利用可能性】
【００４４】
請求項１に記載された発明は、電子部品の配線材料や液晶表示装置等、各種分野で使用される金属ナノ粒子に対して適用可能である。